(57)【要約】      （修正有）【課題】理論的な分子設計ができ、広範な種類の有機溶剤を少ない添加量でも自己集合体を形成しゲル化できる尿素化合物、前記尿素化合物を含有するオルガノゲルとその製造方法及びオルガノゲルに各種機能を付与できる自己集合体。【解決手段】例えば、フロログルシンを出発原料とし１、３、５位にニトロフェノールを導入してニトロ体を合成し（第一工程）、次いで、該ニトロ体のニトロ基を水素化反応によりアミノ基としたアミン体を合成し（第二工程）、シアン酸（ＣＨＮＯ）、アルキルイソシアネート又はアリールイソシアネート（以下、総じてイソシアネートということがある）との反応によりウレア基を導入（第三工程）することで製造された尿素化合物が例示できる。【選択図】なし【特許請求の範囲】
【請求項１】
下記一般式（１）で表される尿素化合物。
【化１】
2010077037.tif 000007
［Ｘ１、Ｘ２、Ｘ３はそれぞれ独立に、水素原子、アルキル基又はアリール基である。前記アリール基は、ハロゲン基、アルキル基及びアルコキシ基からなる群から選択される１種以上の官能基を有していてもよい。］
【請求項２】
Ｘ１、Ｘ２、Ｘ３はそれぞれ独立に、水素又は炭素数１〜２２の直鎖状もしくは分岐鎖状のアルキル基である、請求項１に記載の尿素化合物。
【請求項３】
Ｘ１、Ｘ２、Ｘ３はそれぞれ独立に、炭素数８〜１６の直鎖状又は分岐鎖状のアルキル基である、請求項１に記載の尿素化合物。
【請求項４】
請求項１乃至３のいずれか１項に記載の尿素化合物が自己集合化により形成した自己集合体。
【請求項５】
無機塩又は無機イオンを含有する、請求項４に記載の自己集合体。
【請求項６】
前記無機塩は、イットリウム塩、セシウム塩、ランタン塩、銅塩、マグネシウム塩及びイッテルビウム塩からなる群から選択される１種以上である、請求項５に記載の自己集合体。
【請求項７】
前記無機イオンは、イットリウムイオン、セシウムイオン、ランタンイオン、銅イオン、マグネシウムイオン及びイッテルビウムイオンからなる群から選択される１種以上である、請求項５に記載の自己集合体。
【請求項８】
請求項１乃至３のいずれか１項に記載の尿素化合物と、イットリウム塩、セシウム塩、イットリウムイオン又はセシウムイオンとを混合して形成した粒子状の自己集合体。
【請求項９】
請求項１乃至３のいずれか１項に記載の尿素化合物と、銅塩、ランタン塩、マグネシウム塩、イッテルビウム塩、銅イオン、ランタンイオン、マグネシウムイオン又はイッテルビウムイオンとを混合して形成したファイバー状の自己集合体。
【請求項１０】
請求項１乃至３のいずれか１項に記載の尿素化合物及び有機溶剤を含有するオルガノゲル。
【請求項１１】
請求項４乃至７のいずれか１項に記載の自己集合体及び有機溶剤を含有するオルガノゲル。
【請求項１２】
請求項８に記載の粒子状の自己集合体及び有機溶剤を含有するオルガノゲル。
【請求項１３】
請求項９に記載のファイバー状の自己集合体及び有機溶剤を含有するオルガノゲル。
【請求項１４】
請求項１乃至３のいずれか１項に記載の尿素化合物及び有機溶剤の混合物を得る混合工程と、前記混合物に超音波を照射する照射工程とを有する、オルガノゲルの製造方法。
【請求項１５】
前記混合工程は、さらに無機塩又は無機イオンを混合する、請求項１４に記載のオルガノゲルの製造方法。
【発明の詳細な説明】
【技術分野】
【０００１】
本発明は尿素化合物、尿素化合物の自己集合体及び自己集合体を含有するオルガノゲル並びにオルガノゲルの製造方法に関する。
【背景技術】
【０００２】
ゲルとは、ゲル形成能力を有する物質（ゲル化剤）により形成された三次元網目構造中に有機溶剤や水等の流体が含まれている構造体をいい、流体が有機溶剤である場合をオルガノゲル、水である場合をハイドロゲルという。オルガノゲルは、化粧品、医薬品、農薬、食品、接着剤、塗料、樹脂等の分野において、化粧品や塗料の流動性の調整に利用されている。また、例えば、廃油をゲル化して固形物として水質汚染を防止したりする等、環境保全の分野においても幅広く利用されている。
【０００３】
ゲル化剤についての研究は、主に高分子化合物について行われてきたが、近年では、高分子化合物に比べて、多様な機能の導入が容易な低分子化合物についての研究開発が進められている。上述したように、オルガノゲルは幅広い分野での利用がされており、今後も利用分野の拡大が期待されている。このため、低分子化合物のゲル化剤（以下、低分子ゲル化剤ということがある）には、オルガノゲルの用途拡大に当たり、広範な種類の有機溶剤に対するゲル形成能力が求められている。こうした課題に対し、これまでにも、種々の有機溶剤に対して少量の添加量で安定性に優れるゲルを形成できる低分子ゲル化剤として、尿素化合物が開示されている（例えば、特許文献１、２）。
【０００４】
従来の低分子ゲル化剤は、特許文献１、２に記載の尿素化合物のように長鎖のアルキル基を有している。加えて、対称性が低い構造である。このため、誘導体の合成が容易でなく、低分子ゲル化剤の機能の予測性が低いものあった。これに対し、ベンゼン環を母環とし、長鎖のアルキル基を有せず、対称性が高い尿素化合物が開発されている（例えば、特許文献３）。特許文献３の尿素化合物は、対称性が高いため、理論的な分子設計が可能となる。
【特許文献１】特開２０００−２５６３０３号公報
【特許文献２】特開２００４−３５９６４３号公報
【特許文献３】特開２００８−１８９５５９号公報
【発明の開示】
【発明が解決しようとする課題】
【０００５】
しかしながら、特許文献３の低分子ゲル化剤は、比較的極性の高い有機溶剤（アセトン、エタノール等）では自己集合化し自己集合体を形成してゲル化するものの、トルエン等の非極性有機溶剤や、ジクロロメタン等の極性の低い有機溶剤のゲル化には適さないという問題があった。加えて、ゲル化剤には、オルガノゲル形成に当たって、より少ない添加量でゲル化することが要求されている。さらに、オルガノゲルには、新たな機能が求められている。
多彩な機能付加を施行した場合、特許文献３の低分子ゲル化剤では、無機塩との相互作用が弱く、そのためゲルを構成する自己集合体の形状を目的に応じて制御することはできず、すべての自己集合体はファイバー状に自己集合化してしまう。自己集合体の形状制御を含めて目的用途に応じたゲル製造としては、課題を残していた。
そこで本発明は、理論的な分子設計ができ、広範な種類の有機溶剤を少ない添加量でも自己集合体を形成しゲル化できる尿素化合物、前記尿素化合物を含有するオルガノゲルとその製造方法及びオルガノゲルに各種機能を付与できる自己集合体を得ることを目的とする。
【課題を解決するための手段】
【０００６】
本発明で見い出された尿素化合物は、無機塩又は無機イオンを添加することによりその自己集合化が促進される。本発明者は、本発明の尿素化合物の自己集合化について鋭意研究した結果、添加する無機塩又は無機イオンの種類により、尿素化合物の自己集合体の形状を制御できることを見い出し、以下の発明に至った。
【０００７】
請求項１にかかる発明は、下記一般式（１）で表されることを特徴とする尿素化合物である。
【０００８】
【化１】
2010077037.tif 000002
【０００９】
［Ｘ１、Ｘ２、Ｘ３はそれぞれ独立に、水素原子、アルキル基又はアリール基である。前記アリール基は、ハロゲン基、アルキル基及びアルコキシ基からなる群から選択される１種以上の官能基を有していてもよい。］
【００１０】
請求項２にかかる発明は、請求項１に記載の発明において、Ｘ１、Ｘ２、Ｘ３はそれぞれ独立に、水素又は炭素数１〜２２の直鎖状もしくは分岐鎖状のアルキル基であることを特徴とする。
【００１１】
請求項３にかかる発明は、請求項１に記載の発明において、Ｘ１、Ｘ２、Ｘ３はそれぞれ独立に、炭素数８〜１６の直鎖状又は分岐鎖状のアルキル基であることを特徴とする。
【００１２】
請求項４にかかる発明は、請求項１乃至３のいずれか１項に記載の尿素化合物が自己集合化により形成したことを特徴とする自己集合体である。
【００１３】
請求項５にかかる発明は、請求項４に記載の発明において、無機塩又は無機イオンを含有することを特徴とする。
【００１４】
請求項６にかかる発明は、請求項５に記載の発明において、無機塩は、イットリウム塩、セシウム塩、ランタン塩、銅塩、マグネシウム塩及びイッテルビウム塩からなる群から選択される１種以上であることを特徴とする。
【００１５】
請求項７にかかる発明は、請求項５に記載の発明において、前記無機イオンは、イットリウムイオン、セシウムイオン、ランタンイオン、銅イオン、マグネシウムイオン及びイッテルビウムイオンからなる群から選択される１種以上であることを特徴とする。
【００１６】
請求項８にかかる発明は、請求項１乃至３のいずれか１項に記載の尿素化合物と、イットリウム塩、セシウム塩、イットリウムイオン又はセシウムイオンとを混合して形成したことを特徴とする粒子状の自己集合体である。
【００１７】
請求項９に記載の発明は、請求項１乃至３のいずれか１項に記載の尿素化合物と、銅塩、ランタン塩、マグネシウム塩、イッテルビウム塩、銅イオン、ランタンイオン、マグネシウムイオン又はイッテルビウムイオンとを混合して形成したファイバー状の自己集合体。
【００１８】
請求項１０に記載の発明は、請求項１乃至３のいずれか１項に記載の尿素化合物及び有機溶剤を含有することを特徴とするオルガノゲルである。
【００１９】
請求項１１に記載の発明は、請求項４乃至７のいずれか１項に記載の自己集合体及び有機溶剤を含有することを特徴とするオルガノゲルである。
【００２０】
請求項１２に記載の発明は、請求項８に記載の粒子状の自己集合体及び有機溶剤を含有することを特徴とするオルガノゲルである。
【００２１】
請求項１３に記載の発明は、請求項９に記載のファイバー状の自己集合体及び有機溶剤を含有するオルガノゲルであることを特徴とする。
【００２２】
請求項１４に記載の発明は、請求項１乃至３のいずれか１項に記載の尿素化合物及び有機溶剤の混合物を得る混合工程と、前記混合物に超音波を照射する照射工程とを有することを特徴とするオルガノゲルの製造方法である。
【００２３】
請求項１５に記載の発明は、請求項１４に記載の発明において、前記混合工程は、さらに無機塩又は無機イオンを混合することを特徴とする。
【発明の効果】
【００２４】
本発明の尿素化合物は、理論的な分子設計ができ、広範な種類の有機溶剤を少ない添加量で自己集合体を形成しゲル化できる。さらに本発明の自己集合体は、オルガノゲルに各種機能を付与できる。
【発明を実施するための最良の形態】
【００２５】
［尿素化合物］
（構成）
本発明の尿素化合物は、下記一般式（１）で表される尿素化合物（以下、尿素化合物（１）という）である。式（１）中、Ｘ１、Ｘ２、Ｘ３はそれぞれ独立に、水素原子、アルキル基又はアリール基である。前記アリール基は、ハロゲン基、アルキル基及びアルコキシ基からなる群から選択される１種以上の官能基を有していてもよい。
Ｘ１、Ｘ２、Ｘ３は、例えば、所望する自己集合体の形状や、オルガノゲルを構成する有機溶剤の種類に応じて選択することができる。
【００２６】
【化２】
2010077037.tif 000003
【００２７】
Ｘ１、Ｘ２、Ｘ３のアルキル基の炭素数は特に限定されず、オルガノゲルを構成する有機溶剤の種類に応じて決定することができ、例えば、炭素数１〜２２の直鎖状または分岐鎖状のアルキル基が好ましく、広範な種類の有機溶剤をゲル化させる観点から、炭素数８〜１６の直鎖状のアルキル基がより好ましい。該アルキル基の炭素数が多いと、極性の低い有機溶剤との親和性が高い傾向になり、前記アルキル基の炭素数が少ないと、極性の高い有機溶剤との親和性が高くなる傾向にある。Ｘ１、Ｘ２、Ｘ３のアルキル基としては、例えば、メチル基、エチル基、プロピル基、イソプロピル基、ｎ−ブチル基、イソブチル基、ｔｅｒｔ−ブチル基、ペンチル基、イソペンチル基、ネオペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基等が挙げられる。
【００２８】
Ｘ１、Ｘ２、Ｘ３のアリール基としては特に限定されず、例えば、その水素原子の一部または全部がハロゲン基、アルキル基、アルコキシ基からなる群から選択される１種以上の官能基で置換されていてもよく、置換されていなくてもよい。Ｘ１、Ｘ２、Ｘ３のアリール基としては、例えば、フェニル基、ナフチル基、ビフェニル基等が挙げられる。
前記アリール基の水素原子が置換されていてもよいハロゲン基は特に限定されず、フッ素、塩素、臭素、ヨウ素等が挙げられる。
前記アリール基の水素原子が置換されていてもよいアルキル基又はアルコキシ基は特に限定されず、オルガノゲルを構成する有機溶剤の種類に応じて決定することができる。前記アリール基の水素原子が置換されていてもよいアルキル基又はアルコキシ基としては、例えば、炭素数１〜２２のアルキル基又はアルコキシ基が挙げられる。
【００２９】
（製造方法）
尿素化合物（１）は、例えば、以下のようにして製造することができる。まず、フロログルシンを出発原料とし１、３、５位にニトロフェノールを導入してニトロ体を合成し（第一工程）、次いで、該ニトロ体のニトロ基を水素化反応によりアミノ基としたアミン体を合成し（第二工程）、シアン酸（ＣＨＮＯ）、アルキルイソシアネート又はアリールイソシアネート（以下、総じてイソシアネートということがある）との反応によりウレア基を導入（第三工程）することで製造できる。
【００３０】
第一工程は、例えば、出発原料であるフロログルシンと、アルカリ触媒と、４−フルオロニトロベンゼンとを第一分散媒に懸濁して第一分散液とし、フルオログルシンの水酸基をニトロフェノールに置換する反応を行う。その後、該第一分散液を濾過してアルカリ触媒を除去し、第一反応媒を減圧留去する。減圧留去後の残渣を回収媒に溶解して回収する。そして、水系溶媒で洗浄（洗浄処理）した後、再度、回収媒を減圧留去して固体の粗ニトロ体を得る。得られた粗ニトロ体を精製処理してニトロ体を得る。
【００３１】
第一工程におけるアルカリ触媒は特に限定されず、例えば、炭酸カリウム（Ｋ２ＣＯ３）、炭酸ナトリウム（Ｎａ２ＣＯ３）を挙げることができる。第一分散媒としては種々の有機液体を使用でき、例えばＮ，Ｎ−ジメチルホルムアミド（ＤＭＦ）が挙げられる。回収媒としては、第一工程で得られるニトロ体を溶解できればよく、種々の有機液体が使用でき、例えば、ジクロロメタンを挙げることができる。
【００３２】
フロログルシンの第一分散液中の濃度は特に限定されないが、例えば、１０〜２００ｍｍｏｌ／Ｌの範囲で決定することが好ましい。４−フルオロニトロベンゼンの第一分散液中の濃度は、フロログルシンの濃度に応じて決定することができ、例えば、３０〜８００ｍｍｏｌ／Ｌの範囲が好ましい。アルカリ触媒の第一分散液中の濃度は、フロログルシンへのニトロフェノールの導入に十分な濃度であればよく、例えば、１００〜４０００ｍｍｏｌ／Ｌの範囲で決定することが好ましい。
【００３３】
第一工程における反応の方法は、例えば、第一分散液を攪拌しながら加熱して行う。加熱温度は特に限定されないが、例えば、８０〜１２０℃の範囲で行うことが好ましい。温度が低すぎると反応が不十分となり、温度が高すぎると副生物が生成するおそれがあるためである。反応時間は、反応温度を勘案して決定することができ、例えば、１２〜３６時間の範囲で決定することが好ましい。
【００３４】
水系溶媒による洗浄処理は公知の手法をとることができる。例えば、回収媒に溶解して回収した残渣と水を分液ロートに入れて震盪した後に水相を除去し、次いで、飽和食塩水を分液ロートに加えて震盪した後、水相を除去する方法が挙げられる。
【００３５】
精製処理の方法は特に限定されず、例えば、シリカゲルクロマトグラフィ、活性白土もしくはアルミナ等による不純物の吸着、有機液体による再結晶等が挙げられる。
【００３６】
第二工程は、例えば、第一工程で得られたニトロ体及び水素化触媒を第二分散媒に懸濁した第二分散液を水素雰囲気下で攪拌し、ニトロ基を水素化してアミノ基とする。その後、前記第二分散液を濾過して水素化触媒を取り除く。次いで、濾液を濃縮して粗アミン体とし、該粗アミン体を精製処理してアミン体を得る。
【００３７】
第二分散媒は、第一工程で得られたニトロ体の溶解性を勘案して選択できる。例えば、エタノールやメタノール等のアルコール類、酢酸エチル（ＥｔＯＡｃ）等が挙げられ、中でも、ＥｔＯＡｃを用いることが好ましい。
【００３８】
水素化触媒は、第一工程で得られたニトロ体のニトロ基を水素化反応により、アミノ基にできるものであればよい。例えば、金属パラジウム（Ｐｄ）、白金（Ｐｔ）、鉄（Ｆｅ）、ニッケル（Ｎｉ）、パラジウム炭素（Ｐｄ／Ｃ）等が挙げられる。
【００３９】
ニトロ体の第二分散液中の濃度は特に限定されないが、例えば、１０〜２００ｍｍｏｌ／Ｌの範囲で決定することが好ましい。水素化触媒の第二分散液中の添加量はニトロ基の水素化反応に十分な量であればよく、例えば、ニトロ体の質量に対して１〜３０質量％の範囲で決定することが好ましい。
【００４０】
水素化反応の時間は、短すぎるとニトロ基の水素化反応が不十分となり、長すぎると水素化反応が飽和し、製造に要する時間が長大化して好ましくない。従って、第二工程の反応時間は、例えば５〜３０時間の範囲で決定することが好ましい。
【００４１】
第三工程は、例えば、第二工程で得られたアミン体及びイソシアネートを第三反応媒に溶解して第三分散液とし、該第三分散液を攪拌しながら任意の時間反応させ、析出した固体を濾過し、さらに該固体を洗浄媒で洗浄し、尿素化合物（１）を得ることができる。
【００４２】
イソシアネートは、尿素化合物（１）の前記（１）式におけるＸ１、Ｘ２、Ｘ３に導入する基の種類に応じて選択することができる。例えば、Ｘ１、Ｘ２、Ｘ３に水素原子を導入する場合にはシアン酸を選択し、アルキル基を導入する場合にはアルキルイソシアネートを選択し、アリール基を導入する場合にはアリールイソシアネートを選択できる。アルキルイソシアネートとしては、イソシアン酸メチル、イソシアン酸エチル、イソシアン酸プロピル、イソシアン酸ブチル、イソシアン酸ペンチル、イソシアン酸ヘプチル、イソシアン酸オクチル、イソシアン酸ノニル、イソシアン酸デシル等が挙げられる。アリールイソシアネートとしては、イソシアン酸フェニル、イソシアン酸トリル、イソシアン酸ナフチル等が挙げられる。
【００４３】
なお、第三工程は、上述したイソシアネートの代わりに、アミン類とトリホスゲンとを第三反応媒に添加して反応させ、ウレア基を導入することができる。
【００４４】
アミン体の第三分散液中の濃度は特に限定されず、例えば、１０〜２００ｍｍｏｌ／Ｌの範囲で決定することが好ましい。イソシアネートの第三分散液中の濃度はアミン体の濃度に応じて決定でき、例えば、３０〜８００ｍｍｏｌ／Ｌの範囲で決定することが好ましい。
【００４５】
第三反応媒はアミン体及びイソシアネートの溶解性と反応温度とを勘案して決定することが好ましく、例えば、沸点が比較的高い１，２−ジクロロエタンが挙げられる。洗浄媒は、尿素化合物（１）が溶解しにくく、かつ、未反応のアミン体やイソシアネートが溶解し易いものである。例えば、ヘキサン、ジクロロメタン等、比較的極性の低い有機液体が挙げられる。
【００４６】
第三工程における反応の方法は、アミン体とイソシアネートとの反応性を勘案して選択することができ、例えば、攪拌混合、加熱還流又はこれらの組み合わせ等が挙げられる。
第三工程の反応温度は、添加するイソシアネートの種類を勘案して決定することができ、例えば、室温〜８０℃の範囲で決定することが好ましい。上述の範囲であれば、アミン体へのウレア基の導入が十分に行われ、尿素化合物（１）の収率を上げられるためである。第三工程の反応時間は反応温度を勘案して決定することができ、例えば、５〜４０時間の範囲で決定することが好ましい。加えて、上記反応後に、第三分散液を冷却し、固体を析出させてもよい。
【００４７】
［自己集合体］
（構成）
本発明における自己集合体とは、尿素化合物（１）が分子間の相互作用によって自己集合化し、ファイバー状の自己集合体、粒子状の自己集合体、チューブ状の自己集合体等の様々な高次構造が形成されたものである。
【００４８】
本発明の自己集合体は、ウレア基の水素原子と酸素原子が、他のウレア基の水素原子又は酸素原子と水素結合することにより、例えばファイバー状の自己集合体を形成していると考えられる。さらに、無機塩又は無機イオンを含有することにより、尿素化合物（１）は無機イオンがウレア基同士の結合に介在し、ファイバー状の自己集合体、粒子状の自己集合体、チューブ状の自己集合体等の様々な高次構造を形成するものと推測できる。
【００４９】
自己集合体には、尿素化合物（１）の他、無機塩又は無機イオンを含有することができる。無機塩又は無機イオンは、所望する自己集合体の形状と、有機溶剤の種類とを勘案して選択することが好ましい。無機イオンとしては、例えば、リチウム、ナトリウム、カリウム、セシウム等のアルカリ金属イオン、マグネシウム、カルシウム等のアルカリ土類金属イオン、ランタン、イッテルビウム等のランタノイドイオン、イットリウム等のアクチノイドイオン、銅イオン、亜鉛イオン等が挙げられる。
無機塩としては、前記無機イオンからなる陽性成分と、例えば、塩素、臭素等のハロゲンイオン、硫酸、硝酸等の無機酸、蟻酸、酢酸等の有機酸等の陰性成分と、からなる無機塩を挙げることができる。具体的には、塩化ビスマス（ＢｉＣｌ３）、塩化銅（ＣｕＣｌ２）、塩化マグネシウム（ＭｇＣｌ２）、塩化亜鉛（ＺｎＣｌ２）、塩化ランタン（ＬａＣｌ３）、臭化マグネシウム（ＭｇＢｒ２）、臭化銅（Ｉ）（ＣｕＢｒ２）、臭化銅（ＩＩ）（ＣｕＢｒ）、臭化セシウム（ＣｓＢｒ）、ヨウ化ナトリウム（ＮａＩ）、硝酸イットリウム（Ｙ（ＮＯ３）３）、イッテルビウムトリフルオロメタンスルホナート（Ｙｂ（Ｏｔｆ）３）、ランタントリフルオロメタンスルホナート（Ｌａ（Ｏｔｆ）３）等が挙げられる。このような無機塩や無機イオンを添加することで、自己集合体の構造を制御することができる。
【００５０】
例えば、ファイバー状の自己集合体を得るには、銅イオン、ランタンイオン、マグネシウムイオン、イッテルビウムイオン又はこれらの塩等を用いることが好ましい。また例えば、粒子状の自己集合体を得るには、セシウムイオン、イットリウムイオン又はこれらの塩等を用いることが好ましい。
なお、無機塩又は無機イオンは、１種単独であってもよいし、２種以上であってもよい。
【００５１】
（製造方法）
自己集合体は、例えば、尿素化合物（１）及び有機溶剤の混合物を得、前記混合物に超音波を照射し、ゲル化あるいはゾル化することにより形成される。
【００５２】
有機溶剤は、物質を溶解させるのに用いられる液体又は比較的融点の低い固体状の有機化合物をいう。有機溶剤のうち、固体状の有機化合物の融点は、一義的に定まるものではないが４０℃以下であることが好ましく、３５℃以下であることが好ましい。
【００５３】
有機溶剤は特に限定されず、例えば、ベンゼン、トルエン、キシレン、ニトロベンゼン等の芳香族化合物類、アセトン、シクロヘキサノン等のケトン類、テトラヒドロフラン、ジオキサン等のエーテル類、クロロホルム、四塩化炭素、クロロベンゼン、ジクロロエタン、ジクロロメタン等のハロゲン物質類、アセトニトリル等の高極性化合物、ガソリン、灯油、軽油、重油等の鉱物油、大豆油、オリーブ油、綿実油、菜種油、コーン油等の植物油、魚油等及びこれらの混合物が挙げられる。
【００５４】
前記混合物中における有機溶剤に対する尿素化合物（１）の割合は、有機溶剤の種類に応じて決定することができ、例えば、前記混合物中の尿素化合物（１）の濃度を０．５〜３０ｍｍｏｌ／Ｌの範囲とすることが好ましく、１〜１５ｍｍｏｌ／Ｌの範囲とすることがより好ましい。上記範囲内であれば、自己集合体を良好に形成できるためである。
【００５５】
前記混合物には、さらに無機塩又は無機イオンを混合することができる。無機塩又は無機イオンの前記混合物中の割合は、尿素化合物（１）の濃度に応じて決定することができ、例えば、前記混合物中の尿素化合物（１）に対して、０．５〜５倍モル当量が好ましく、０．８〜１．２倍モル当量がより好ましい。上記範囲であれば、自己集合体の形状を良好に制御できるためである。なお、モル当量とは、無機塩又は無機イオンのモル数を尿素化合物（１）のモル数で除した値である。
【００５６】
超音波照射の条件としては、尿素化合物（１）を自己集合化させるだけの十分な超音波の強度と処理時間があればよい。例えば、超音波発振機における定格出力が超音波発振機の単位面積あたり０．２〜０．５Ｗ／ｃｍ２が好ましく、より好ましくは０．３〜０．４Ｗ／ｃｍ２の範囲であり、発振周波数は３０〜１００ｋＨｚが好ましく、より好ましくは４０〜６０ｋＨｚの範囲で行うのが良い。又、処理の時間は１分〜２４時間が好ましく、より好ましくは１時間〜１２時間である。
【００５７】
［オルガノゲル］
（構成）
本発明のオルガノゲルは、尿素化合物（１）及び有機溶剤を含有するものである。
オルガノゲルを構成する有機溶剤は自己集合体の製造に用いる有機溶剤と同様である。
【００５８】
本発明のオルガノゲルは、自己集合体及び有機溶剤を含有するものであってもよい。上述したように、本発明の自己集合体は、各種無機塩又は無機イオンを添加することにより、その形状を制御することができる。このため、オルガノゲルが各種形状に制御された自己集合体を含有することにより、オルガノゲルに各種機能を付与できるためである。
【００５９】
（製造方法）
オルガノゲルの製造は、尿素化合物（１）及び有機溶剤の混合物を得る混合工程と、前記混合物に超音波を照射する照射工程とを有するものである。
混合工程は有機溶剤に尿素化合物（１）を混合する工程である。前記混合物中における有機溶剤に対する尿素化合物（１）の割合は、有機溶剤の種類に応じて決定することができ、例えば、前記混合物中の尿素化合物（１）の濃度を０．５〜３０ｍｍｏｌ／Ｌの範囲とすることが好ましく、１〜１５ｍｍｏｌ／Ｌの範囲とすることがより好ましい。上記範囲内であれば、オルガノゲルを良好に形成できるためである。
【００６０】
混合工程は、さらに無機塩又は無機イオンを混合することができる。オルガノゲルの製造に用いる無機塩又は無機イオンは、自己集合体が含有する無機塩又は無機イオンと同様である。無機塩又は無機イオンの前記混合物中の割合は、尿素化合物（１）の濃度に応じて決定することができ、例えば、前記混合物中の尿素化合物（１）に対して、０．５〜５倍モル当量が好ましく、０．８〜１．２倍モル当量がより好ましい。上記範囲で無機塩又は無機イオンを混合することで、各種有機溶剤をゲル化するのに必要な最少の濃度（最少ゲル化濃度）を低下させたり、自己集合体の形状を制御することができる。さらに、尿素化合物（１）が有機溶剤に対して不溶の場合であっても、上記範囲で無機塩又は無機イオンを混合することで、オルガノゲルを良好に形成することができる。なお、モル当量とは、無機塩又は無機イオンのモル数を尿素化合物（１）のモル数で除した値である。
【００６１】
混合の方法は、有機溶剤に尿素化合物（１）を溶解し、又は、有機溶剤に尿素化合物（１）を均一に分散できる方法であればよく、公知の混合方法を用いることができる。
【００６２】
照射工程は、前記混合物に超音波を照射し、前記混合物をゲル化する工程である。
超音波照射の条件としては、前記混合物をゲル化させるだけの十分な超音波の強度と処理時間があればよい。例えば、超音波発振機における定格出力が超音波発振機の単位面積あたり０．２〜０．５Ｗ／ｃｍ２が好ましく、より好ましくは０．３〜０．４Ｗ／ｃｍ２の範囲であり、発振周波数は３０〜１００ｋＨｚが好ましく、より好ましくは４０〜６０ｋＨｚの範囲で行うのが良い。又、処理の時間は１分〜２４時間が好ましく、より好ましくは１時間〜１２時間である。
【００６３】
上述の通り、尿素化合物（１）は対称性が高いため、一般式（１）中のＸ１、Ｘ２、Ｘ３の基による予測性の高い設計ができる。加えて、尿素化合物（１）は広範な種類の有機溶剤を低い濃度でゲル化し、オルガノゲルを形成することができる。さらに、無機塩又は無機イオンを添加することで、尿素化合物（１）の最少ゲル化濃度を低下でき、より低濃度でのオルガノゲル形成が図れる。
【００６４】
本発明の尿素化合物（１）は、無機塩又は無機イオンを添加することにより、この無機塩又は無機イオンと混合され自己集合化して、自己集合体を形成する。添加する無機塩又は無機イオンを選択することによる自己集合体の形状と大きさとを制御し、任意の自己集合体を選択的に得ることができる。このため、三次元の網目状のマトリックス構造を必要とする場合と球状の表面積の増大を期待する場合とで、自己集合体を制御し、オルガノゲルの機能を調整できる。
【００６５】
尿素化合物（１）を用いたオルガノゲルにおいては、ウレア基の水素原子と酸素原子が、他のウレア基の水素原子又は酸素原子と水素結合することにより、例えば、ファイバー状の自己集合体を形成し、さらにこれらが三次元の網目構造を形成していると考えられる。そして、無機塩又は無機イオンを添加することにより、尿素化合物（１）は無機塩又は無機イオンの添加により最少ゲル化濃度が低下することから、無機イオンがウレア基同士の結合に介在しているものと推測できる。加えて、上述したように添加する無機塩又は無機イオンは、有機溶剤の種類との組み合わせによりその効果が異なる。このような無機塩又は無機イオンへの応答性を有する尿素化合物（１）を用いることで、自己集合体の構造を予測性高く制御し、形成されるオルガノゲルに各種機能を付与できる。
【００６６】
多くの場合、熱や紫外線等の外部刺激によりゲルが形成されるのに対し、尿素化合物（１）を用いることで、超音波照射によりオルガノゲルを容易に形成できる。このため、従来、冷却や紫外線照射が適当でない用途において、尿素化合物（１）を用いたオルガノゲルの形成が行える。
【００６７】
本発明の尿素化合物は、香粧品、医薬品、農業分野の基剤、製剤として、又、塗料、インク、潤滑油、充填剤等に利用できる。特に香粧品、医薬品、農業用製剤の基剤に用いる場合には、生理活性物等の含有成分の徐放性基剤として、創傷被覆剤や保湿剤といった香粧品や医薬品の外用基剤として有用である。
【００６８】
また、本発明の尿素化合物は、周辺の無機塩又は無機イオンによりゾル−ゲル変換することから、土木建築に使用する充填剤や、例えば金属や金属イオンを捕捉させる環境浄化や廃水処理、金属や金属イオンの存在を検知するセンサー等に有用である。そして、自己集合体に混合した無機塩や無機イオンを活用して、ゲル内を反応場として使用する有機反応剤として有用である。
【実施例】
【００６９】
以下、本発明について実施例を挙げて具体的に説明するが、実施例に限定されるものではない。
（合成例１）尿素化合物Ａの合成
下記一般式（５）の尿素化合物Ａは、下記一般式（２）のフロログルシンの１、３、５位にニトロフェノールを導入して、下記一般式（３）のニトロ体Ａを合成し（第一工程）、次いで、該ニトロ体Ａのニトロ基を水素化反応によりアミノ基として、下記一般式（４）のアミン体Ａを合成し（第二工程）、次いで、イソシアネートとの反応によりウレア基を導入（第三工程）して合成した。
【００７０】
【化３】
2010077037.tif 000004
【００７１】
前記一般式（２）のフロログルシン（東京化成工業株式会社製）３．０ｇ（２３．８ｍｍｏｌ）、及び、アルカリ触媒としてＫ２ＣＯ３６５．８ｇ（４７６ｍｍｏｌ）を第一分散媒であるＤＭＦ２４０ｍＬに懸濁し、懸濁液を調製した。該懸濁液に１０ｍＬ（９４ｍｍｏｌ）の４−フルオロニトロベンゼン（東京化成工業株式会社製）を加え、第一分散液とし、該第一分散液を１００℃で２日間攪拌した。その後、室温まで冷却し、濾過することでＫ２ＣＯ３を除去し、第一分散媒を減圧留去した。得られた残渣を回収媒であるジクロロメタンに溶解して回収し、分液ロートを用いて水で洗浄した。洗浄後、水相を除去し、飽和食塩水を加えて、分液ロートを用いて、再度洗浄した。飽和食塩水での洗浄後、水相を除去し、回収媒を減圧留去して得られた粗ニトロ体をシリカゲルカラムクロマトグラフィ（ヘキサン：ＥｔＯＡｃ＝４０：１（体積比））にて精製し、黄色固体のニトロ体Ａ（７．７４ｇ）を得た（第一工程）。
【００７２】
得られたニトロ体ＡのＮＭＲでの分析結果は、以下の通りであった。
１Ｈ−ＮＭＲ（６００ＭＨｚ、ＣＤＣｌ３、２５℃）：δ６．６５（ｓ，３Ｈ），７．１３（ｄ，Ｊ＝８．９Ｈｚ，６Ｈ），８．２６（ｄ，Ｊ＝８．９Ｈｚ，６Ｈ）。
１３Ｃ−ＮＭＲ（１５０ＭＨｚ、ＣＤＣｌ３、２５℃）：δ１０８．０，１１８．６，１２６．５，１４４．０，１５８．２，１６１．７。
上記の結果より、ニトロ体Ａは、前記一般式（３）の１，３，５−トリス（ｐ−ニトロフェノキシ）ベンゼンであることが確認された。そして、ニトロ体Ａの収率は６７％であった。収率は、得られたニトロ体Ａのモル数をフロログルシンのモル数で除して得られる百分率である。
【００７３】
７．０ｇ（１４．３ｍｍｏｌ）のニトロ体Ａ、及び、水素化触媒として７００ｍｇのＰｄ／Ｃを第二分散媒であるＥｔＯＡｃ（１４０ｍＬ）に懸濁し第二分散液とした。該第二分散液を水素雰囲気下、室温で１６時間撹拌した。攪拌後、第二分散液を濾過してＰｄ／Ｃを除き、濾液をロータリーエバポレーターを用いて濃縮し、粗アミン体Ａを得た。得られた粗アミン体をシリカゲルカラムクロマトグラフィ（ＥｔＯＡｃ）で精製し、茶色固体のアミン体Ａ（５．４３ｇ）を得た（第二工程）。
【００７４】
得られたアミン体ＡのＮＭＲでの分析結果は、以下の通りであった。
１Ｈ−ＮＭＲ（６００ＭＨｚ、ＣＤＣｌ３、２５℃）：δ６．１５（ｓ，３Ｈ），６．６４（ｔ，Ｊ＝８．２Ｈｚ，６Ｈ），６．８４（ｄ，Ｊ＝８．２Ｈｚ，６Ｈ）。
１３Ｃ−ＮＭＲ（６００ＭＨｚ、ＣＤＣｌ３、２５℃）：δ１００．３，１１６．５，１２１．５，１４３．２，１４８．１，１６１．１。
上記の結果より、アミン体Ａは、前記一般式（４）の１，３，５−トリス（ｐ−アミノフェノキシ）ベンゼンであることが確認された。そして、アミン体Ａの収率は９５％であった。収率は、得られたアミン体Ａのモル数をニトロ体Ａのモル数で除して得られる百分率である。
【００７５】
１．０ｇ（２．５０ｍｍｏｌ）のアミン体Ａを１，２−ジクロロエタン（５０ｍＬ）に溶解し、さらに、イソシアネートとして２．０ｍＬ（１１．３ｍｍｏｌ）のイソシアン酸オクチル（和光純薬工業株式会社製）を加えて第三分散液Ａとした。該第三分散液Ａを室温で１時間撹拌した後、８３℃で２１時間加熱還流した。加熱還流後、第三分散液Ａを室温まで放冷した後、析出した固体を吸引濾過にて分離し、分離した固体をヘキサン、ジクロロメタンで洗浄して肌色固体の尿素化合物Ａ（７．８７ｇ）を得た（第三工程）。
【００７６】
得られた尿素化合物ＡのＮＭＲでの分析結果は、以下の通りであった。
１Ｈ−ＮＭＲ（６００ＭＨｚ、ＤＭＳＯ−ｄ６、２５℃）：δ０．８４（ｔ，Ｊ＝６．９Ｈｚ，９Ｈ），１．２６−１．４１（ｍ，３６Ｈ），３．０５（ｄｔ，Ｊ＝２．５，６．５Ｈｚ，６Ｈ），６．０６−６．０８（ｍ，６Ｈ），６．９４（ｄ，Ｊ＝８．９Ｈｚ，６Ｈ），７．３７（ｄ，Ｊ＝８．９Ｈｚ，６Ｈ），８．４２（ｓ，３Ｈ）。
１３Ｃ−ＮＭＲ（６００ＭＨｚ、ＤＭＳＯ−ｄ６、２５℃）：δ１３．９，２２．１，２６．４，２８．７，２８．８，２８．８，２９．７，３１．２，９９．９，１１９．０，１２０．２，１３７．３，１４８．６，１５５．２，１６０．１。
上記の結果より、尿素化合物Ａは、前記一般式（５）で表される尿素化合物であることが確認された。そして、尿素化合物Ａの収率は８６％であった。収率は、得られた尿素化合物Ａのモル数をアミン体Ａのモル数で除して得られる百分率である。
【００７７】
（合成例２）尿素化合物Ｂの合成  
＜第一工程＞
実施例１で得られたアミン体Ａ２００ｍｇ（０．５ｍｍｏｌ）を第三分散媒である１，２−ジクロロエタン（１０ｍＬ）に溶解し、さらに、イソシアネートとして０．１８ｍＬ（１．６６ｍｍｏｌ）のイソシアン酸フェニル（東京化成工業株式会社製）を加えて第三分散液Ｂとした。該第三分散液Ｂを室温で１０時間撹拌し、析出した固体を吸引濾過にて分離し、分離した固体をヘキサンで洗浄して白色固体の尿素化合物Ｂ（３８８ｍｇ）を得た（第三工程）。
【００７８】
得られた尿素化合物ＢのＮＭＲでの分析結果は、以下の通りであった。
１Ｈ−ＮＭＲ（６００ＭＨｚ、ＤＭＳＯ−ｄ６、２５℃）：δ６．９５（ｔ，Ｊ＝７．６Ｈｚ，３Ｈ），７．０３（ｄ，Ｊ＝８．９Ｈｚ，６Ｈ），７．２６（ｔ，Ｊ＝７．９Ｈｚ，６Ｈ），７．４３（ｄ，Ｊ＝８．２Ｈｚ，６Ｈ），７．４６（ｄ，Ｊ＝８．９Ｈｚ，６Ｈ），８．６４（ｓ，３Ｈ），８．７０（ｓ，３Ｈ）。
１３Ｃ−ＮＭＲ（６００ＭＨｚ、ＤＭＳＯ−ｄ６、２５℃）：δ１００．４，１１８．２，１１９．８，１２０．３，１２１．８，１２８．８，１３６．３，１３９．７，１４９．５，１５２．６，１６０．０。
上記の結果より、尿素化合物Ｂは、下記一般式（６）で表される尿素化合物であることが確認された。そして、尿素化合物Ｂの収率は８９％であった。収率は、得られた尿素化合物Ｂのモル数をアミン体Ａのモル数で除して得られる百分率である。
【００７９】
【化４】
2010077037.tif 000005
【００８０】
合成例１、２に示すように、フロログルシンを出発原料として、第一〜第三工程により、目的とする尿素化合物が得られることが判った。
【００８１】
（実施例１、８、１３、２０）
表１に示す有機溶剤１ｍＬをスクリュー管に入れ、合成例１で得た尿素化合物Ａを３ｍｍｏｌ／Ｌ、４ｍｍｏｌ／Ｌ、５ｍｍｏｌ／Ｌ、１０ｍｍｏｌ／Ｌ、１５ｍｍｏｌ／Ｌ、２５ｍｍｏｌ／Ｌとなるように添加し、超音波洗浄機（Ｂ２５１０Ｊ−ＤＴＨ  Ｂｒａｎｓｏｎ社製）を用い、周波数：４２ｋＨｚ、出力：０．３９Ｗ／ｃｍ２で超音波を照射した。超音波照射後、スクリュー管内を肉眼で観察し、ゲル化の可否を判定した。判定は、スクリュー管を逆さにした際に、有機溶剤が流下しないものをゲル化「可」とし、沈殿の発生や液層の分離が見られるものをゲル化「否」と判定した。こうして、ゲル化「可」と判定したものについて、各種有機溶剤に対する尿素化合物Ａの最少ゲル化濃度を求め、その結果を表１に示す。
【００８２】
（実施例２〜７、９〜１２、１４〜１９、２１〜２４）
表１に示す無機塩を尿素化合物Ａと等モル添加した以外は実施例１と同様にして、各種有機溶剤をゲル化するのに必要な尿素化合物Ａの最少ゲル濃度を求め、その結果を表１に示す。
【００８３】
【表１】
2010077037.tif 000006
【００８４】
表１の結果の通り、尿素化合物Ａは、メタノール、アセトン、クロロホルム、酢酸エチルに対して、ゲル化できることが判った。加えて、実施例１、８、１３、２０の結果から、尿素化合物Ａの最少ゲル化濃度は、０．５５〜１．４４質量％という、低濃度であることが判った。
有機溶剤にメタノールを用いた場合、無機塩を添加しない実施例１では、尿素化合物Ａの最少ゲル化濃度は５ｍｍｏｌ／Ｌであったのに対し、無機塩を添加した実施例２〜７では、最少ゲル化濃度の低下が見られた。有機溶剤にクロロホルムを用いた場合、無機塩を添加しない実施例１３では、尿素化合物Ａの最少ゲル化濃度は１５ｍｍｏｌ／Ｌであった。これに対し、無機塩を添加した実施例１４〜１９では、尿素化合物Ａの最少ゲル化濃度は、３〜１０ｍｍｏｌ／Ｌとなった。特に、無機塩としてＣｕＢｒ２を添加した実施例１４では、尿素化合物Ａの最少ゲル化濃度は３ｍｍｏｌ／Ｌ（０．１７質量％）であり、Ｙ（ＮＯ３）３を添加した実施例１８では、尿素化合物Ａの最少ゲル化濃度は５ｍｍｏｌ／Ｌ（０．２９質量％）であり、顕著な最少ゲル化濃度の低下が見られた。有機溶剤に酢酸エチルを用いた場合、無機塩を添加しない実施例２０における尿素化合物Ａの最少ゲル化濃度は１５ｍｍｏｌ／Ｌであった。無機塩を添加した実施例２１における尿素化合物Ａの最少ゲル化濃度は５ｍｍｏｌ／Ｌ（０．４８質量％）であり、無機塩の添加により、最少ゲル化濃度の大幅な低下が見られた。
【００８５】
有機溶剤としてジクロロメタンを用いた場合、無機塩を添加しない場合には、尿素化合物Ａはジクロロメタンに不溶で、超音波を照射してもゲル化しなかった。しかし、実施例２２〜２４のように無機塩を添加し超音波を照射することで、ゲル化することが判った。
【００８６】
以上のように、尿素化合物Ａは、広範な種類の有機溶剤に対してゲル化することが判った。加えて、有機溶剤に適した無機塩を選択することで、尿素化合物Ａの最少ゲル化濃度が低下することが判った。そして、適切な無機塩を選択することにより、０．５質量％以下という、極めて低い濃度でゲル化できることが判った。さらに、適切な無機塩を加えることで、より広範な種類の有機溶剤をゲル化できることが判った。
【００８７】
（実施例２５）
有機溶剤としてクロロホルム０．５ｍＬをスクリュー管に入れ、合成例１で得た尿素化合物Ａを１５ｍｍｏｌ／Ｌとなるように添加し、超音波洗浄機（Ｂ２５１０Ｊ−ＤＴＨ  Ｂｒａｎｓｏｎ社製）を用い、周波数：４２ｋＨｚ、出力：０．３９Ｗ／ｃｍ２で４時間超音波を照射し、ゲル化させた。該ゲルについて、走査型電子顕微鏡（ＳＥＭ）を用いて、ゲルを形成する自己集合体を観察した（倍率：×２７００）。ＳＥＭの画像を図１に示す。
【００８８】
（実施例２６）
尿素化合物Ａの濃度を５ｍｍｏｌ／Ｌとし、５ｍｍｏｌ／ＬのＣｕＣｌを添加した以外は、実施例２５と同様にしてゲルを形成させ、ＳＥＭ観察（倍率：×６０００）を行った。ＳＥＭの画像を図２に示す。
【００８９】
（実施例２７）
尿素化合物Ａの濃度を１０ｍｍｏｌ／Ｌとし、１０ｍｍｏｌ／ＬのＣｓＢｒを添加した以外は、実施例２５と同様にしてゲルを形成させ、ＳＥＭ観察（倍率：×７５００）を行った。ＳＥＭの画像を図３に示す。
【００９０】
（実施例２８）
尿素化合物Ａの濃度を１０ｍｍｏｌ／Ｌとし、１０ｍｍｏｌ／ＬのＹ（ＮＯ３）３を添加した以外は、実施例２５と同様にして部分ゲルを形成させ、ＳＥＭ観察（倍率：×４５００）を行った。ＳＥＭの画像を図４に示す。
【００９１】
実施例２５では、図１のように、一般的なゲルの構造の特徴である、ファイバー状の自己集合体が見られた。実施例２６においても、ゲルの構造の特徴であるファイバー状の自己集合体が見られた。これに対し、実施例２７は、図３に示すように粒子状の集合体が凝集した自己集合体が見られ、実施例２８は、図４に示すように粒子状の自己集合体となっていた。これらの観察結果から、有機溶剤の種類、尿素化合物Ａの濃度、無機塩の種類とその濃度を組み合わせることにより、自己集合体を所望の形状に制御できることが判った。
【図面の簡単な説明】
【００９２】
【図１】実施例２５で得られたゲルのＳＥＭ画像である。
【図２】実施例２６で得られたゲルのＳＥＭ画像である。
【図３】実施例２７で得られたゲルのＳＥＭ画像である。
【図４】実施例２８で得られたゲルのＳＥＭ画像である。
【図１】
2010077037.tif 000008
【図２】
2010077037.tif 000009
【図３】
2010077037.tif 000010
【図４】
2010077037.tif 000011